(57)【要約】【課題】  小さなスリット又は穴を多数形成することにより開口率を大きくし、端面耐食性にも優れた住宅用換気部材を提供する。【解決手段】  Ｚｎ-Ａｌ-Ｍｇ合金めっき鋼板の打抜き加工によって作製された換気部材であり、１〜５ｍｍ程度の最小打抜き間隔で小さなスリット１４又は穴が多数形成されている。スリット１４又は穴の開口端面は、めっき層から溶出したＺｎ，Ｍｇが再析出することにより生成したＭｇ含有亜鉛系腐食生成物で覆われているので腐食発生の起点にならない。【選択図】      図１
2006225875.tif 000002
【特許請求の範囲】
【請求項１】
外気を屋根裏又は床下に連通させるスリット又は穴が形成された換気部材であり、Ｚｎ-Ａｌ-Ｍｇ合金めっき鋼板を素材とし、打抜き加工でスリット又は穴が形成され、スリット又は穴の開口端面がＭｇ含有亜鉛系腐食生成物で覆われていることを特徴とする住宅用換気部材。
【請求項２】
めっき鋼板の板厚に対するめっき層の厚み比が０.０１〜０.０５の範囲にあるＺｎ-Ａｌ-Ｍｇ合金めっき鋼板を素材とする請求項１記載の住宅用換気部材。
【請求項３】
防錆顔料を含む下塗り塗膜，着色顔料を含む上塗り塗膜がめっき層の上に設けられている請求項１又は２記載の住宅用換気部材。
【発明の詳細な説明】
【技術分野】
【０００１】
本発明は、住宅の天井裏，床下等を換気するため軒下や土台水切り材に設けられる換気部材に関する。
【背景技術】
【０００２】
空気が澱み易い屋根裏や床下の換気を図るため、軒下や水切り材に換気部材が組み込まれている。なかでも、地盤からの水分で湿度が高くなる床下が換気不十分な場合、建材の腐食や微生物，白蟻の繁殖等が懸念されるため、通気性を改良した換気部材が種々提案されている。
換気部材には、天井裏や床下を外気に連通させる開口が形成されている。たとえば、外壁材と軒天井材との間に配置され、両側に複数の換気口を形成した見切り部材（特許文献１）や、火災時に火炎が住宅内に入り込まないように体積膨張する不燃材を貼り付けた通気部材（特許文献２）等が知られている。
【特許文献１】特開2000-328686号公報
【特許文献２】特開2003-206577号公報
【０００３】
開口面積が大きいほど換気が促進されるが、単位開口当りの面積が大きな換気口ではネズミや害虫の侵入が予想されるので、小径の穴やスリットを多数設けたり、メッシュ等を開口部に張り付けている。
また、雨水の進入を防ぐため軒下や水切り材の内部に換気部材を設けることが一般的であるが、雨水のかからない部分では腐食要因である海塩粒子等が付着しても流されずに堆積していくため、屋根材，壁材，床材等に比較して腐食しやすい環境に置かれる。そのため、鋼板製の換気部材では開口端面を起点とする腐食が発生しやすく、耐食性に優れたステンレス鋼製であっても短期間で赤錆が発生する場合がある。アルミニウムや高耐食ステンレス鋼の使用により発錆が抑えられるものの、コストが高くなる。
【発明の開示】
【発明が解決しようとする課題】
【０００４】
アルミニウムや高耐食ステンレス鋼に比較して加工性の良好なめっき鋼板を換気部材の素材に使用するとき、目標形状，目標ピッチの穴やスリットの形成が容易になる。しかし、開口端面に下地鋼が露出するため、開口端面を起点とする腐食の進行が避けられない。
本発明は、加工性の良好なめっき鋼板の使用を前提とし、めっき鋼板のなかでも端面耐食性に優れたＺｎ-Ａｌ-Ｍｇ合金めっき鋼板を換気部材の素材とすることにより、開口端面を緻密なＭｇ含有亜鉛系保護皮膜で覆って端面腐食を抑制し、しかも小さな打抜き間隔で小径の穴やスリットを多数形成することにより開口率を上げた住宅用換気部材を提供することを目的とする。
【課題を解決するための手段】
【０００５】
本発明の住宅用換気部材は、Ｚｎ-Ａｌ-Ｍｇ合金めっき鋼板を打抜き加工することにより１〜５ｍｍ程度の最小打抜き間隔で小径の穴又は幅狭のスリットが複数形成されている。該めっき鋼板は、Ａｌ：４〜２２質量％，Ｍｇ：１〜４質量％，Ｚｎ：実質的に残部を主成分とする溶融めっき層を備えている。
【０００６】
溶融めっき層は、端面耐食性，加工性をバランスさせるため下地鋼板の板厚をｔとするとき(０.０１〜０.０５)×ｔの厚みが好ましい。
めっき鋼板には、必要に応じ化成皮膜を介して下塗り塗膜，上塗り塗膜を設けることができる。下塗り塗膜に防錆顔料が適宜配合される。塗膜の形成によって端面耐食性が一層向上するので、個々の換気口が小さく且つ開口率の高い住宅用換気部材が得られる。
【実施の形態】
【０００７】
Ｚｎ-Ａｌ-Ｍｇ合金めっき鋼板のめっき原板は、鋼種を特定されるものではないが、製品表面の耐食性(耐発錆性)を重視する場合には比較的軟質なめっき原板を使用し、製品裏面にバリが発生するように打ち抜くことが好ましい。軟質なめっき原板の使用により、剪断面が長くなり、表面側の端面がめっき層で覆われるため表面側が発錆しにくくなる。製品両面の耐食性を重視する場合、打抜きによるバリの発生，バリに起因する腐食のバラツキを抑える上で比較的硬質なめっき原板の使用が好ましい。
【０００８】
溶融めっき層は、Ａｌ：４〜２２質量％，Ｍｇ：１〜４質量％，Ｚｎ：実質的に残部を主成分とするＺｎ-Ａｌ-Ｍｇ合金めっき層であり、従来の亜鉛系めっき鋼板に比較して格段に優れた耐食性を示す。
耐食性，加工性に優れている点に着目しＺｎ-Ａｌ-Ｍｇ合金めっき鋼板を換気部材の素材に使用することにより、狭い打抜き間隔で小径の穴又はスリットを多数形成することを可能にしている。穴やスリットの形成で下地鋼が露出した開口端面も、Ｍｇ含有亜鉛系腐食生成物で被覆されるため、長期にわたって発錆のない表面に維持される。
【０００９】
たとえば、軒下に組み込まれる換気部材１０は、軒天井板Ａの一端が挿し込まれる凹部１１をもつＣ形状に成形され、外気側の底面１２，屋根裏側の頂面１３に多数のスリット１４を形成している（図１）。軒天井板Ａと反対側の側面１５，１６は、住宅の壁材に固着される。図１では、底面１２，頂面１３共に幅狭のスリット１４を形成しているが、外気側の底面１２に幅狭のスリット１４又は小径の穴を形成し、屋根裏側の頂面１３に口径の大きな開口部を形成することもできる。
【００１０】
加工性の良好なＺｎ-Ａｌ-Ｍｇ合金めっき鋼板を素材としているので、打抜き加工により最小打抜き間隔ｐ：１〜５ｍｍで幅ｗ：１〜５ｍｍのスリット１４が多数形成される（図２）。小さな打抜き間隔ｐで幅狭のスリット１４が形成されるため、ネズミや害虫の侵入が防止される。たとえば、打抜き間隔ｐ：１ｍｍで幅ｗ：４ｍｍ，長さ：２０ｍｍのスリット１４を幅ｗ：２４ｍｍ，長さ：３００ｍｍの底面１２，頂面１３に形成すると、開口率が６７％となり、スリット１４が狭くても十分な換気能をもつ部材となる。
【００１１】
スリット１４の形成直後では開口端面１７に下地鋼２１が露出するが、所定期間経過後にＺｎ-Ａｌ-Ｍｇ合金めっき層２２から溶出しためっき成分Ｚｎ，Ｍｇが再析出し、Ｍｇ含有亜鉛系腐食生成物２３となって開口端面１７を覆う。Ｍｇ含有亜鉛系腐食生成物２３は、優れたバリア作用を呈し、腐食性雰囲気から開口端面１７を遮断する。
Ｍｇ含有亜鉛系腐食生成物２３による開口端面１７の被覆は、Ｚｎ-Ａｌ-Ｍｇ合金めっき鋼板２０の板厚に対するＺｎ-Ａｌ-Ｍｇ合金めっき層２２の厚み比ｒが０.０１〜０.０５の範囲にあるとき顕著になる。厚み比ｒが０.０１未満では、めっき層２２が極端に薄く、Ｍｇ含有亜鉛系腐食生成物２３の生成に必要なＺｎ，Ｍｇがめっき層２２から補給されなくなる。逆に厚み比ｒが０.０５超える厚膜のめっき層２２では、打抜き加工時に亀裂がめっき層２２に入りやすくなり、亀裂を起点とする腐食が懸念される。
【００１２】
打抜き加工用の素材に塗装したＺｎ-Ａｌ-Ｍｇ合金めっき鋼板２０も使用できる。塗装は、防錆顔料を配合した下塗り塗膜２４，ニーズに合った色調の上塗り塗膜２５の二層コートが好ましい。塗膜２４に含まれている防錆顔料も、Ｍｇ含有亜鉛系腐食生成物２３の一成分となって端面耐食性を向上させる。Ｚｎ-Ａｌ-Ｍｇ合金めっき鋼板２０は、塗膜２４，２５に対する密着性も良好なため、打抜き加工によりスリット１４を形成した後でも塗膜２４，２５がめっき鋼板２０から剥離せず、鋼板／塗膜界面への腐食性成分の侵入が抑制される。
【００１３】
打抜き加工では、めっき鋼板２０の表面（図１のＣ形状では外側）から裏面（内側）に向かった方向に沿って打ち抜くことが好ましい。打抜き方向の規制により、雨水に曝されることが多い換気部材の外側にあるめっき層２２や塗膜２４，２５が一層健全な状態に維持されて端面耐食性が向上し、バリが内側に向くため商品価値も高くなる。内向きのバリは、スリット１４を介して屋根裏又は床下に侵入する外気の妨げにならず、換気能を上げる上でも有効である。
【産業上の利用可能性】
【００１４】
以上に説明したように、加工性，耐食性の良好なＺｎ-Ａｌ-Ｍｇ合金めっき鋼板を打抜き加工用素材に使用しているので、最小打抜き間隔ｐを１〜５ｍｍ程度に設定でき、小さな穴や狭いスリットに拘わらず開口率の大きな換気部材が得られる。しかも、開口端面がＭｇ含有亜鉛系腐食生成物で覆われるので端面腐食も防止され、耐久性に優れた住宅用換気部材となる。
【図面の簡単な説明】
【００１５】
【図１】屋根裏用換気部材の斜視図
【図２】換気部材に設けたスリットの説明図
【図３】Ｍｇ含有亜鉛系腐食生成物で覆われた開口端面の模式図
【符号の説明】
【００１６】
１０：換気部材    １１：凹部    １２：底面    １３：頂面    １４：スリット    １５，１６：側面    １７：開口端面
２０：Ｚｎ-Ａｌ-Ｍｇ合金めっき鋼板    ２１：下地鋼    ２２：Ｚｎ-Ａｌ-Ｍｇ合金めっき層    ２３：Ｍｇ含有亜鉛系腐食生成物    ２４：下塗り塗膜    ２５：上塗り塗膜
Ａ：軒天井板    ｐ：最小打抜き間隔    ｗ：スリットの幅
【図１】
2006225875.tif 000003
【図２】
2006225875.tif 000004
【図３】
2006225875.tif 000005